СПОСОБ ПОЛУЧЕНИЯ МИНЕРАЛОПОДОБНОЙ МАТРИЦЫ ДЛЯ ИММОБИЛИЗАЦИИ ВЫСОКОАКТИВНЫХ ОТХОДОВ

1. Способ получения минералоподобных матриц (МПМ) для иммобилизации высокоактивных отходов (ВАО), при котором непрерывно подают жидкие радиоактивные отходы (ЖРО) в обогреваемый тарельчатый окомкователь совместно с порошкообразными минералообразующими компонентами, причем подачу отходов ведут до достижения требуемого соотношения радионуклидов и неактивных твердых компонентов, состав которых выбирают исходя из изотопного и химического состава отходов, требуемой конечной формы ВАО и планируемого тепловыделения, причем температуру рабочей поверхности окомкователя поддерживают на уровне, не превышающем температуру плавления или разложения наименее термостабильного нитрата металла, входящего в состав ЖРО, агломерированный продукт непрерывно удаляют из окомкователя саморазгрузкой и передают непосредственно в плавильный узел либо на промежуточное хранение для упрочнения, дальнейшую переплавку осуществляют в индукционной печи с последующей разгрузкой компактного сплавленного материала путем вытягивания слитка, после чего компактный материал может быть подвергнут отжигу.
2. Способ по п. 1, отличающийся тем, что перерабатываемые ЖРО, представляющие собой азотнокислые растворы, содержащие продукты деления, непрерывно подают в обогреваемый тарельчатый окомкователь совместно с порошкообразными минералообразующими компонентами в виде оксидов и/или предварительно полученных оксидных систем требуемого состава.
3. Способ по п. 1, отличающийся тем, что количество неактивных твердых компонентов выбирают индивидуально исходя из химического и изотопного состава отходов, требуемой степени включения радионуклидов, целевой конечной формы ВАО, ожидаемого тепловыделения.
4. Способ по п. 1, отличающийся тем, что при необходимости по отдельным магистралям с независимо управляемым расходом в окомкователь могут подавать вспомогательные вещества - вяжущие, корректоры кислотности.
5. Способ по п. 1, отличающийся тем, что переплавку агломерированного продукта с получением компактной МПМ осуществляют в высокочастотной индукционной печи с холодным/горячим тиглем.
6. Способ по п. 1, отличающийся тем, что компактный сплавленный материал может быть подвержен отжигу для повышения его кристалличности, гидролитической устойчивости и прочности.